СПОСОБЫ УМЕНЬШЕНИЯ КОЛИЧЕСТВА ОДНОГО ИЛИ НЕСКОЛЬКИХ ТАБАК-СПЕЦИФИЧНЫХ НИТРОЗАМИНОВ В ТАБАЧНОМ МАТЕРИАЛЕ

1. Способ уменьшения количества по меньшей мере связанных с матрицей NNK в табачном материале, включающий этапы:
(a) обеспечения наличия табачного материала, содержащего по меньшей мере связанные с матрицей NNK;
(b) необязательно измерения уровня по меньшей мере связанных с матрицей NNK в табачном материале;
(c) нагревания табачного материала в течение по меньшей мере приблизительно 30 секунд до температуры более чем приблизительно 110 градусов Цельсия в присутствии жидкости или пара для высвобождения по меньшей мере части связанных с матрицей NNK из нерастворимой табачной матрицы табачного материала;
(d) необязательно измерения уровня по меньшей мере связанных с матрицей NNK в табачном материале после этапа (с);
(e) необязательно сравнения уровней связанных с матрицей NNK, полученных на этапах (b) и (d); и
(f) выявления табачного материала, в котором по меньшей мере связанные с матрицей NNK были высвобождены из табачного материала.
2. Способ по п. 1, где табачный материал, обеспеченный на этапе (а), приводят в контакт с первым водным раствором или растворителем перед этапом (с).
3. Способ по п. 1, где связанные с матрицей NNK удаляют из образца с помощью одного или нескольких промываний вторым водным раствором или растворителем.
4. Способ по п. 3, где первый и/или второй водный раствор или растворитель являются одинаковыми или разными.
5. Способ по п. 1, где табачный материал выбран из группы, состоящей из табачного листа, и/или табачных жилок, и/или табачной пыли, и/или главной жилки пластинки табачного листа или комбинации двух или более из них.
6. Способ по п. 1, где табачный материал нагревают в присутствии воды или пара, полученного из воды.
7. Способ по любому из предыдущих пунктов, где табачный материал нагревают на этапе (b) в присутствии пара под давлением и/или перегретого пара.
8. Табачный материал, полученный или получаемый с помощью способа по любому из пп. 1-7.
9. Табачный материал, содержащий менее чем приблизительно 2400 нг/г NNK в нерастворимой табачной матрице и по меньшей мере приблизительно 900 нг/г свободных NNK.
10. Способ уменьшения количества или концентрации одного или нескольких табак-специфичных нитрозаминов в аэрозоле, включающий этапы:
(a) обеспечения наличия табачного материала, содержащего один или несколько табак-специфичных нитрозаминов;
(b) нагревания табачного материала в течение по меньшей мере приблизительно 30 с до температуры более чем приблизительно 100°С в присутствии жидкости или пара для высвобождения по меньшей мере части одного или нескольких табак-специфичных нитрозаминов из нерастворимой табачной матрицы табачного материала;
(c) удаления по меньшей мере части высвобожденного(ых) табак-специфичного(ых) нитрозамина(ов) из табачного материала и
(d) нагревания табачного материала из этапа (b) с получением аэрозоля.
11. Способ получения восстановленного табака, включающий этапы:
(а) обеспечения наличия табачного материала, содержащего один или несколько табак-специфичных нитрозаминов;
(b) нагревания табачного материала в течение по меньшей мере приблизительно 30 с до температуры более чем приблизительно 100°С;
(c) промывания табачного материала из этапа (b) водным раствором или растворителем для высвобождения табак-специфичного(ых) нитрозамина(ов) из табачного материала;
(d) изготовления из табачного материала, полученного на этапе (с), восстановленного табака и
(e) необязательно включения восстановленного табака в табачное изделие.
12. Способ получения восстановленного табака, включающий этапы:
(a) обеспечения наличия табачного материала, содержащего один или несколько табак-специфичных нитрозаминов;
(b) изготовления восстановленного табака из указанного табачного материала путем отделения табачных волокон от растворимого материала;
(c) нагревания отделенных волокон в течение по меньшей мере приблизительно 30 с до температуры по меньшей мере 100°С в присутствии жидкости или пара для высвобождения по меньшей мере части табак-специфичного(ых) нитрозамина(ов) из нерастворимой табачной матрицы отделенных волокон;
(d) промывания волокон водным раствором или растворителем;
(e) повторного соединения волокон и растворимого материала с образованием полотна восстановленного табака и
(f) необязательно включения восстановленного табака в табачное изделие.
13. Способ получения табака для применения в качестве резаного табачного наполнителя, включающий этапы:
(a) обеспечения наличия табачного материала, такого как табачные жилки, содержащего один или несколько табак-специфичных нитрозаминов;
(b) нагревания табачного материала в течение по меньшей мере приблизительно 30 с до температуры более чем приблизительно 100°С в присутствии жидкости или пара для высвобождения по меньшей мере части табак-специфичного(ых) нитрозамина(ов) из нерастворимой табачной матрицы табачного материала;
(c) удаления по меньшей мере части высвобожденного(ых) табак-специфичного(ых) нитрозамина(ов) из табачного материала и
(d) вальцевания и резания табачного материала.
14. Способ получения резаного наполнителя, содержащего вальцованные табачные жилки, включающий этапы:
(a) обеспечения наличия табачных жилок, содержащих один или несколько табак-специфичных нитрозаминов;
(b) нагревания табачных жилок в течение по меньшей мере приблизительно 30 с до температуры более чем приблизительно 100°С в присутствии жидкости или пара для высвобождения по меньшей мере части табак-специфичного(ых) нитрозамина(ов) из нерастворимой табачной матрицы табачных жилок;
(c) удаления по меньшей мере части высвобожденного(ых) табак-специфичного(ых) нитрозамина(ов) из табачных жилок;
(d) смешивания обработанных жилок по меньшей мере с одним типом табачной пластинки, взорванного табака или восстановленного табака и
(e) получения резаного наполнителя.